НЕТКАНОЕ ПОЛОТНО

1. Нетканое полотно (10):
a) содержащее первый слой,
i) причем первый слой содержит первые волокна,
1) которые получены из первой композиции,
a. причем первая композиция содержит:
i. первый полиолефин,
ii. второй полиолефин, и
iii. добавку, улучшающую мягкость,
причем второй полиолефин является пропиленовым сополимером, и
второй полиолефин отличается от первого полиолефина; и
модуль упругости при изгибе второго полиолефина меньше модуля упругости при изгибе первого полиолефина,
b) по меньшей мере второй слой,
i) причем второй слой содержит вторые волокна,
1) которые получены из второй композиции,
а. причем вторая композиция содержит:
i. третий полиолефин,
причем модуль упругости при изгибе второй композиции больше модуля упругости при изгибе первой композиции.
2. Нетканое полотно (10) по п. 1, в котором первый слой является неэластичным и/или определяется как слой, который находится со стороны пользователя.
3. Нетканое полотно (10) по п. 1, которое содержит по меньшей мере один другой слой, содержащий другие волокна.
4. Нетканое полотно (10) по п. 1, которое содержит по меньшей мере один промежуточный слой (310) волокон, расположенный между первым и вторым волоконными слоями.
5. Нетканое полотно (10) по п. 1, для которого показатель материала равен по меньшей мере 2, предпочтительно по меньшей мере 2,2, более предпочтительно по меньшей мере 2,5, и наиболее предпочтительно по меньшей мере 3.
6. Нетканое полотно (10) по п. 1, в котором вторая композиция содержит второй полиолефин в количестве, меньшем, чем первая композиция.
7. Нетканое полотно (10) по п. 1, в котором первые волокна, полученные из первой композиции, содержат:
a) пропиленовый сополимер в количестве от 10 до 20%, предпочтительно от 14 до 18%; и/или
b) добавку, улучшающую мягкость, в количестве от 0,03 до 5%, более предпочтительно от 0,05 до 1% и еще более предпочтительно от 0,1 до 0,5% от веса получаемых волокон.
8. Нетканое полотно (10) по п. 7, в котором пропиленовый сополимер удовлетворяет по меньшей мере одному из следующих условий:
a) теплота плавления не превышает примерно 75 Дж/г, предпочтительно не превышает примерно 70 Дж/г, не превышает примерно 50 Дж/г, или не превышает примерно 35 Дж/г, при измерениях в соответствии с описанным способом дифференциальной сканирующей калориметрии (DSC);
b) нижний предел теплоты плавления равен примерно 0,5 Дж/г, примерно 1 Дж/г или примерно 5 Дж/г, при измерениях в соответствии с описанным способом DSC;
c) температура плавления не превышает примерно 100°С, не превышает примерно 90°С, не превышает примерно 80°С или не превышает примерно 70°С, при измерениях в соответствии с описанным способом DSC;
d) кристалличность составляет от примерно 2% до примерно 65% изотактичного полипропилена;
e) скорость течения расплава находится в диапазоне от примерно 0,5 дг/мин до примерно 5000 дг/мин, от примерно 1 дг/мин до примерно 2500 дг/мин, от примерно 1,5 дг/мин до примерно 1500 дг/мин, от примерно 2 дг/мин до примерно 1000 дг/мин, от примерно 5 дг/мин до примерно 500 дг/мин, от примерно 10 дг/мин до примерно 250 дг/мин, от примерно 10 дг/мин до примерно 100 дг/мин, от примерно 2 дг/мин до примерно 40 дг/мин, или от примерно 2 дг/мин до примерно 30 дг/мин, при измерениях по стандарту ASTM D1238 (2,16 кг при температуре 230°С);
3
3
3
3
3
3
f) плотность составляет от примерно 0,850 г/см до примерно 0,920 г/см, от примерно 0,860 г/см до примерно 0,900 г/см, предпочтительно от примерно 0,860 г/см до примерно 0,890 г/см при комнатной температуре, при измерениях по методике ASTM D-1505;
g) величина удлинения при разрыве не превышает примерно 2000%, не превышает примерно 1000%, или не превышает примерно 800%, при измерениях по методике ASTM D412;
h) распределение молекулярных весов составляет от примерно 1,5 до примерно 20, или от примерно 1,5 до примерно 15, предпочтительно от примерно 1,5 до примерно 5, и более предпочтительно от примерно 1,8 до примерно 5, и наиболее предпочтительно от примерно 1,8 до примерно 3 или примерно 4.
9. Нетканое полотно (10) по п. 7, в котором пропиленовый сополимер содержит звенья, являющиеся производными этилена, в количестве от примерно 5% до примерно 35%, предпочтительно от примерно 5% до примерно 20%, более предпочтительно от примерно 10% до примерно 20% от общего веса пропилен-альфа-олефинового сополимера.
10. Нетканое полотно (10) по п. 7, в котором пропиленовый сополимер имеет триадную тактичность трех пропиленовых звеньев, по меньшей мере примерно 75%, по меньшей мере примерно 80%, по меньшей мере примерно 82%, по меньшей мере примерно 85% или по меньшей мере примерно 90%, при измерениях с использованием спектроскопии ядерного магнитного резонанса на ядрах углерода-13 (в соответствии с описанием).
11. Нетканое полотно (10) по п. 7, в котором добавка, улучшающая мягкость, содержит химические соединения, содержащие связь азота с органической цепью, предпочтительно являющейся органической цепью амина или амида.
12. Нетканое полотно (10) по п. 11, в котором добавка, улучшающая мягкость, содержит одно или несколько соединений, выбранных из группы, содержащей: бис(2-гидроксиэтил) изодецилоксипропиламин, поли(5)оксиэтилен изодецилоксипропиламин, бис(2-гидроксиэтил) изотридецилоксипропиламин, поли(5)оксиэтилен изотридецилоксипропиламин, бис(2-гидроксиэтил) неразветвленный алкилоксипропиламин, бис(2-гидроксиэтил) соевый амин, поли(15)оксиэтилен соевый амин, бис(2-гидроксиэтил) октадециламин, поли(5)оксиэтилен октадециламин, поли(8)оксиэтилен октадециламин, поли(10)оксиэтилен октадециламин, поли(15)оксиэтилен октадециламин, бис(2-гидроксиэтил) октадецилоксипропиламин, бис(2-гидроксиэтил) таллоамин, поли(5)оксиэтилен таллоамин, поли(15)оксиэтилен таллоамин, поли(3)оксиэтилен-1,3-диаминопропан, бис(2-гидроксиэтил) кокоамин, амид валериановой кислоты, амид капроновой кислоты, амид эруковой кислоты, амид каприловой кислоты, амид пеларгоновой кислоты, амид каприновой кислоты, амид лауриновой кислоты, амид миристиновой кислоты, амид пальмитиновой кислоты, амид пальмитолеиновой кислоты, амид маргариновой кислоты, амид стеариновой кислоты, амид арахидоновой кислоты, амид бегеновой кислоты, амид бегеноловой кислоты, амид лигноцериновой кислоты, амид линолевой кислоты, амид церотиновой кислоты, амид карбоцериновой кислоты, амид монтановой кислоты, амид мелиссиновой кислоты, амид псиллаиновой кислоты, амид геддиковой кислоты, 9-октадеценамид, амид олеановой кислоты, таллобис(2-гидроксиэтил)амин, кокобис(2-гидроксиэтил)амин, октадецилбис(2-гидроксиэтил)амин, олеилбис(2-гидроксиэтил)амин, амид церопластовой кислоты и их комбинации.
13. Нетканое волокно (10) по п. 11, в котором добавка, улучшающая мягкость, содержит эрукамид.
14. Нетканое полотно (10) п. 1, в котором первый полиолефин и/или третий полиолефин содержат полипропилен в количестве, предпочтительно превышающем 60%, более предпочтительно превышающем 70% и даже более предпочтительно превышающем 80%.
15. Нетканое полотно (10) по п. 1, содержащее множество площадок (20) скрепления, оттиснутых каландром, в результате чего формируется первая, текстурированная, поверхность и противолежащая ей вторая поверхность нетканого полотна (10).
16. Нетканое полотно (10) по п. 15, в котором его вторая поверхность, по существу, плоская.
17. Нетканое полотно (10) по п. 15, в котором первый слой (110) волокон расположен на первой, текстурированной, поверхности, а второй слой (210) волокон расположен на второй поверхности.
18. Нетканое полотно (10) по п. 15, в котором первый слой (110) волокон расположен на первой, гладкой, поверхности, а второй слой (210) волокон расположен на противолежащей текстурированной поверхности.
19. Нетканое полотно (10) по п. 1, которое является гидрофильным и/или содержит другие добавки.